(57)【特許請求の範囲】
【請求項１】
金属製の母材に多数の金属粉体を接触させる粉体接触工程と、
前記母材に前記多数の金属粉体を接触させた状態で、前記母材及び前記多数の金属粉体に向けて高エネルギービームを照射することにより前記母材の一部及び前記多数の金属粉体の一部を溶融させて溶融物を生成すると共に、前記溶融物を固化させることにより前記母材に凸状の溶接金属を形成して金属部材を得る溶接工程と、
を備えた金属部材の製造方法。
【請求項２】
前記溶接工程において、前記母材及び前記多数の金属粉体に対して前記高エネルギービームを相対移動させて、前記高エネルギービームの相対移動方向に沿って前記母材の一部及び前記多数の金属粉体の一部を溶融させる、
請求項１に記載の金属部材の製造方法。
【請求項３】
前記溶接工程において、前記高エネルギービームを照射することにより、前記母材の一部及び前記多数の金属粉体の一部に前記溶融物としての溶融池を形成すると共に、前記溶融池にキーホールを形成しながら、前記高エネルギービームを相対移動させる、
請求項２に記載の金属部材の製造方法。
【請求項４】
前記粉体接触工程において、前記母材の一方側の面に前記多数の金属粉体を接触させ、
前記溶接工程において、前記高エネルギービームの焦点を前記母材の他方側の面から前記多数の金属粉体の内部までのいずれかの位置に設定した状態で、前記母材の他方側から前記母材及び前記多数の金属粉体に向けて前記高エネルギービームを照射する、
請求項１〜請求項３のいずれか一項に記載の金属部材の製造方法。
【請求項５】
前記母材として、筒体を用い、
前記粉体接触工程において、前記筒体の内面に前記多数の金属粉体を接触させ、
前記溶接工程において、前記筒体の外側から前記母材及び前記多数の金属粉体に向けて前記高エネルギービームを照射する、
請求項１〜請求項４のいずれか一項に記載の金属部材の製造方法。
【請求項６】
前記粉体接触工程において、前記筒体の内側に前記多数の金属粉体を充填することにより、前記筒体の内面に前記多数の金属粉体を接触させる、
請求項５に記載の金属部材の製造方法。
【請求項７】
前記母材と保持部材とで形成された二重構造体を用い、
前記粉体接触工程において、前記母材と前記保持部材との間に前記多数の金属粉体を充填させ、
前記溶接工程において、前記二重構造体の外側から前記母材と前記保持部材と前記多数の金属粉体に向けて前記高エネルギービームを照射する、
請求項１〜請求項４のいずれか一項に記載の金属部材の製造方法。
【発明の詳細な説明】
【技術分野】
【０００１】
本発明は、金属部材及びその製造方法に関する。
【背景技術】
【０００２】
従来、金属部材の製造方法としては、例えば、次の方法が知られている。すなわち、第一の例としては、三次元造形がある（例えば、特許文献１参照）。この三次元造形では、平面状に敷き詰めた粉体にビームを照射して平面形状を形成する工程と、この平面形状の上に平面状に粉体を敷き詰める工程とを繰り返すことで、積層物である金属部材が形成される。
【０００３】
また、第二の例としては、粉体肉盛り溶接がある（例えば、特許文献２参照）。この粉体肉盛り溶接では、母材の表面に照射される高エネルギービームの照射領域に金属粉体が吹き付けられることで金属粉体の溶融物が母材の表面に付着すると共に、この溶融物が固化することで、母材と、この母材の表面に形成された溶接金属とを有する金属部材が形成される。
【先行技術文献】
【特許文献】
【０００４】
【特許文献１】特表平１−５０２８９０号公報
【特許文献２】特開昭６２−８９５９１号公報
【発明の概要】
【発明が解決しようとする課題】
【０００５】
しかしながら、上述の三次元造形では、平面形状を積層して積層物である金属部材を形成するため、製造工程が増加し、金属部材の製造に要する時間が長くなる。
【０００６】
一方、上述の粉体肉盛り溶接では、予め所定の形状を有する母材を用いるため、上述の三次元造形に比して、製造工程が少なくて済む。ところが、母材の表面に形成された凸状の溶接金属の高さを確保するためには、金属粉体の溶融物を積層する必要がある。従って、凸状の溶接金属の高さを確保する場合には、製造工程が増加し、金属部材の製造に要する時間が長くなる。
【０００７】
そこで、本発明は、製造に要する時間を短くすることができる金属部材及びその製造方法を提供することを目的とする。
【課題を解決するための手段】
【０００８】
上記目的を達成するために、請求項１に記載の金属部材の製造方法は、金属製の母材に多数の金属粉体を接触させる粉体接触工程と、前記母材に前記多数の金属粉体を接触させた状態で、前記母材及び前記多数の金属粉体に向けて高エネルギービームを照射することにより前記母材の一部及び前記多数の金属粉体の一部を溶融させて溶融物を生成すると共に、前記溶融物を固化させることにより前記母材に凸状の溶接金属を形成して金属部材を得る溶接工程と、を備えている。
【０００９】
この金属部材の製造方法によれば、高エネルギービームが照射されることにより、母材の一部及び多数の金属粉体の一部が溶融されて高エネルギービームの光軸方向を高さ方向（深さ方向）とする溶融物が生成される。そして、この溶融物が固化されることにより母材に凸状の溶接金属が形成されて金属部材が得られる。従って、凸状の溶接金属を母材に形成するために金属粉体の溶融物を積層する必要が無いので、従来の方法（例えば三次元造形や粉体肉盛り溶接など）に比して製造工程を少なくすることができる。これにより、金属部材の製造に要する時間を短くすることができる。
【００１０】
しかも、金属製の母材に接触された多数の金属粉体のうちの一部のみを溶融させるので、溶融物が固化される際には、残存した金属粉体が溶融物に対して型の役割（溶融物の形状保持及び放熱）を果たすようになる。従って、溶融物の形状（高エネルギービームの光軸方向を高さ方向とする形状）を維持することができるので、溶融物の形状を維持したまま溶融物を固化させることができる。これにより、凸状の溶接金属の高さを確保することができる。
【００１１】
請求項２に記載の金属部材の製造方法は、請求項１に記載の金属部材の製造方法において、前記溶接工程では、前記母材及び前記多数の金属粉体に対して前記高エネルギービームを相対移動させて、前記高エネルギービームの相対移動方向に沿って前記母材の一部及び前記多数の金属粉体の一部を溶融させる方法である。
【００１２】
この金属部材の製造方法によれば、母材及び多数の金属粉体に対して高エネルギービームを相対移動させて、この高エネルギービームの相対移動方向に沿って母材の一部及び多数の金属粉体の一部を溶融させるので、高エネルギービームの相対移動方向に連続して溶融物を生成することができる。これにより、この溶融物を固化させることで突条の溶接金属を母材に形成することができる。
【００１３】
請求項３に記載の金属部材の製造方法は、請求項２に記載の金属部材の製造方法において、前記溶接工程では、前記高エネルギービームを照射することにより、前記母材の一部及び前記多数の金属粉体の一部に前記溶融物としての溶融池を形成すると共に、前記溶融池にキーホールを形成しながら、前記高エネルギービームを相対移動させる方法である。
【００１４】
この金属部材の製造方法によれば、母材の一部及び多数の金属粉体の一部に形成された溶融池にキーホールを形成しながら、高エネルギービームを相対移動させる。従って、キーホールを通じて高エネルギービームを金属粉体の深い位置まで届かせることができるので、突条の溶接金属の高さをより高くすることができる。
【００１５】
請求項４に記載の金属部材の製造方法は、請求項１〜請求項３のいずれか一項に記載の金属部材の製造方法において、前記粉体接触工程では、前記母材の一方側の面に前記多数の金属粉体を接触させ、前記溶接工程では、前記高エネルギービームの焦点を前記母材の他方側の面から前記多数の金属粉体の内部までのいずれかの位置に設定した状態で、前記母材の他方側から前記母材及び前記多数の金属粉体に向けて前記高エネルギービームを照射する方法である。
【００１６】
この金属部材の製造方法によれば、高エネルギービームの焦点を母材の他方側の面から多数の金属粉体の内部までのいずれかの位置に設定するので、母材の一部及び多数の金属粉体の一部を効果的に溶融させて溶融物を生成することができる。
【００１７】
請求項５に記載の金属部材の製造方法は、請求項１〜請求項４のいずれか一項に記載の金属部材の製造方法において、前記母材として、筒体を用い、前記粉体接触工程では、前記筒体の内面に前記多数の金属粉体を接触させ、前記溶接工程では、前記筒体の外側から前記母材及び前記多数の金属粉体に向けて前記高エネルギービームを照射する方法である。
【００１８】
この金属部材の製造方法によれば、筒体の内面に多数の金属粉体を接触させた状態で、筒体の外側から母材及び多数の金属粉体に向けて高エネルギービームを照射するので、筒体の内側に突出する溶接金属を形成することができる。
【００１９】
請求項６に記載の金属部材の製造方法は、請求項５に記載の金属部材の製造方法において、前記粉体接触工程において、前記筒体の内側に前記多数の金属粉体を充填することにより、前記筒体の内面に前記多数の金属粉体を接触させる方法である。
【００２０】
この金属部材の製造方法によれば、筒体の内側に多数の金属粉体を充填するので、金属粉体の流動を抑制することができる。これにより、金属粉体の溶融物の形状が崩れることを抑制することができるので、溶融物の形状をより安定して維持したまま溶融物を固化させることができる。
【００２１】
請求項７に記載の金属部材の製造方法は、請求項１〜請求項４のいずれか一項に記載の金属部材の製造方法において、前記母材と保持部材とで形成された二重構造体を用い、前記粉体接触工程では、前記母材と前記保持部材との間に前記多数の金属粉体を充填させ、前記溶接工程では、前記二重構造体の外側から前記母材と前記保持部材と前記多数の金属粉体に向けて前記高エネルギービームを照射する方法である。
【００２２】
この金属部材の製造方法によれば、母材と保持部材との間に多数の金属粉体を充填させた状態で、二重構造体の外側から母材と保持部材と多数の金属粉体に向けて高エネルギービームを照射する。従って、例えば、保持部材に金属部材を用いた場合には、母材と保持部材とを連結する溶接金属を形成することができる。また、例えば、母材の外側に保持部材を配置した状態で母材に溶接金属を形成し、その後に保持部材を取り除けば、母材の外側に突出する溶接金属を形成することができる。
【発明の効果】
【００２６】
以上詳述したように、本発明によれば、金属部材の製造に要する時間を短くすることができる。
【図面の簡単な説明】
【００２７】
【図１】金属部材の製造方法の流れを説明する図である。
【図２】筒体に溶接金属を形成する流れを説明する第一説明図である。
【図３】筒体に溶接金属を形成する流れを説明する第二説明図である。
【図４】筒体に形成された溶接金属及びその周辺部の拡大斜視図である。
【図５】金属部材の製造方法の第一変形例を示す図である。
【図６】金属部材の製造方法の第二変形例を示す図である。
【図７】金属部材の製造方法の第三変形例を示す図である。
【図８】金属部材の製造方法の第四変形例を示す図である。
【図９】金属部材の製造方法の第五変形例を示す図である。
【図１０】金属部材の製造方法の第六変形例を示す図である。
【発明を実施するための形態】
【００２８】
以下、図面を参照しながら、本発明の一実施形態について説明する。
【００２９】
図１に示されるように、本実施形態では、一例として、金属製の筒体１２と、この筒体１２の内側に突出する複数の溶接金属１４とを有する金属部材１０の製造方法について説明する。以下の説明において、本発明における『多数の金属粉体』については、単に『金属粉体』と称する。
【００３０】
この金属部材１０の製造方法に用いる製造装置２０は、高エネルギービームを出射する出射部２４と、この出射部２４から出射された高エネルギービームを対象物に向けて照射する照射部２６と、筒体１２を軸周りに回転及び軸方向に移動させる駆動部２８と、これらを制御する制御部３０とを備えている。
【００３１】
出射部２４は、レーザ発振器により構成されており、この出射部２４から出射される高エネルギービームは、一例として、レーザビームとされている。この出射部２４では、出射される高エネルギービームのエネルギーが調節可能となっている。照射部２６は、レンズ等を含む光学系により構成されている。この照射部２６では、レンズ等が移動されることにより、照射される高エネルギービームの焦点距離が調節可能となっている。
【００３２】
そして、この製造装置２０により、以下の要領にて金属部材１０が製造される。すなわち、先ず、図１（Ａ）に示されるように、母材の一例である円筒状の筒体１２が製造装置２０にセットされる。
【００３３】
続いて、図１（Ｂ）に示されるように、筒体１２の内側に金属粉体３２が充填されると共に、筒体１２の両側の開口部が一対の蓋３４により閉塞される。このとき、金属粉体３２が筒体１２の内面１２Ａの全体に亘って接触されるように、筒体１２の内側には十分な量の金属粉体３２が充填される（以上、粉体接触工程）。本実施形態では、一例として、金属製の筒体１２と同一の金属である金属粉体３２が使用される。この金属としては、例えば、ステンレス、鉄、アルミニウム、銅などが適宜選択される。
【００３４】
そして、図１（Ｃ）に示されるように、筒体１２の内側に金属粉体３２が充填された状態で、筒体１２の径方向外側に位置する照射部２６から筒体１２及び金属粉体３２に向けて高エネルギービーム２２が照射される。
【００３５】
このとき、より具体的には、制御部３０によって照射部２６が制御されて照射部２６内のレンズ等が移動されることにより、高エネルギービーム２２の焦点距離が調節される。そして、図２（Ａ）に示される如く、高エネルギービーム２２の焦点２２Ａが筒体１２の内面１２Ａ（母材の一方側の面）よりも金属粉体３２側（内面１２Ａよりも筒体１２の内側）の位置に設定される。また、この状態で、筒体１２の外側（母材の他方側）から筒体１２及び金属粉体３２に向けて高エネルギービーム２２が照射される。
【００３６】
このように高エネルギービーム２２が照射されると、筒体１２の一部及び金属粉体３２の一部に溶融物としての溶融池３６が形成される。この高エネルギービーム２２のパワー密度が高い場合、溶融池３６の表面では金属の蒸発が生じ、金属の蒸気３８が発生する。また、この蒸気３８によって溶融池３６の表面に反発力が発生し、溶融池３６の中央部にくぼみが生じる。そして、このくぼみが深くなると、この溶融池３６にキーホール４０が形成される。このように溶融池３６にキーホール４０が形成されると、このキーホール４０を通じて高エネルギービーム２２が金属粉体３２の深い位置まで届くようになる。
【００３７】
そして、図２（Ｂ）に示されるように、溶融池３６にキーホール４０を形成しながら、筒体１２及び金属粉体３２に対して高エネルギービーム２２が相対移動される。この高エネルギービーム２２の相対移動方向は、筒体１２の周方向とされる。また、この筒体１２及び金属粉体３２に対する高エネルギービーム２２の相対移動は、図１に示される制御部３０によって駆動部２８が作動されると共に、この駆動部２８によって筒体１２が軸周りに回転されることにより行われる。
【００３８】
そして、このようにして高エネルギービーム２２が相対移動されると、図２（Ｂ）に示されるように、この高エネルギービーム２２の相対移動方向に沿って溶融池３６が生成される。このとき、相対移動する高エネルギービーム２２の照射位置Ｐでは溶融池３６が形成されるが、溶融池３６が広がる前に高エネルギービーム２２が相対移動されるので、高エネルギービーム２２の相対移動方向における照射位置Ｐよりも後側Ｒでは溶融池３６が冷却されて固化される。
【００３９】
このように、本実施形態では、相対移動する高エネルギービーム２２の照射位置Ｐでは溶融池３６が形成されるが、高エネルギービーム２２の相対移動方向における照射位置Ｐよりも後側Ｒでは溶融池３６が冷却されて固化されるように、高エネルギービーム２２の相対移動速度が設定される。
【００４０】
そして、このようにして溶融池３６が冷却されて固化されることにより、図２（Ｃ）に示されるように、筒体１２の内側に突出する凸状の溶接金属１４が形成される。この溶接金属１４は、筒体１２の一部及び金属粉体３２の一部が溶融されて生成された溶融池３６が固化されることで形成されたものであるので、筒体１２に一体に形成される。また、上述のように高エネルギービーム２２は筒体１２の周方向に相対移動されるので、溶接金属１４は、筒体１２の周方向に延びる突条に形成される。
【００４１】
なお、本実施形態では、図２（Ｃ）に示されるように、筒体１２の内側に充填された金属粉体３２のうちの一部のみが溶融され、金属粉体３２のうち溶融されなかった部分は残存する。この残存した金属粉体３２は、溶融池３６が冷却されて固化される際には、溶融池３６に対して型の役割（溶融池３６の形状保持及び放熱）を果たすようになる。このため、本実施形態では、溶融池３６の形状（高エネルギービーム２２の光軸方向を深さ方向とする形状）が維持された状態で、溶融池３６が固化されて溶接金属１４が形成される。
【００４２】
そして、本実施形態では、図１（Ｃ）に示されるように、制御部３０によって駆動部２８が作動されて筒体１２が軸方向に移動された後、上記動作が繰り返されることにより、筒体１２の軸方向に離間した複数の箇所に溶接金属１４がそれぞれ形成される（以上、溶接工程）。その後、筒体１２から一対の蓋３４が取り外されると共に、この筒体１２の内側に残存する金属粉体３２が筒体１２の両側の開口部から筒体１２の外部に排出される（粉体除去工程）。
【００４３】
以上の要領で、図１（Ｄ）に示されるように、筒体１２と、この筒体１２の内側に突出する複数の溶接金属１４とを有する金属部材１０が得られる。
【００４４】
なお、図２（Ｄ）には、以上の要領で製造された金属部材１０における溶接金属１４及びその周辺部の側面断面図が示されており、図２（Ｅ）には、この溶接金属１４及びその周辺部の正面断面図が示されている。
【００４５】
一方、図３には、上述の図２の場合に比して、高エネルギービーム２２の相対移動速度を遅くした場合が示されている。図３（Ａ）〜図３（Ｄ）に示される製造方法の要領は、上述の図２（Ａ）〜図２（Ｄ）に示される製造方法の要領と同様である。また、図３（Ｄ）には、高エネルギービーム２２の相対移動速度を遅くして製造された金属部材１０における溶接金属１４及びその周辺部の側面断面図が示されており、図３（Ｅ）には、この溶接金属１４及びその周辺部の正面断面図が示されている。
【００４６】
図２（Ｄ）に示されるように、高エネルギービーム２２の相対移動速度を速めた場合には、高エネルギービーム２２を中心にした熱の広がりが抑制されるので、溶接金属１４における長さ方向の両端部に形成される曲面１４Ａの曲率は小さくなる。また、図２（Ｅ）に示されるように、溶接金属１４の幅は狭くなり、且つ、溶接金属１４における両側の側部に形成された曲面１４Ｂの曲率も小さくなる。
【００４７】
これに対し、図３（Ｄ）に示されるように、高エネルギービーム２２の相対移動速度を遅くした場合には、高エネルギービーム２２を中心にして熱が広がるので、溶融池３６が形成される領域が拡大される。従って、溶接金属１４における長さ方向の両端部に形成される曲面１４Ａの曲率は大きくなる。また、図３（Ｅ）に示されるように、溶接金属１４の幅は広くなり、且つ、溶接金属１４における両側の側部に形成された曲面１４Ｂの曲率も大きくなる。
【００４８】
また、特に図示しないが、出射部２４から出射される高エネルギービーム２２のエネルギーが増加されると、高エネルギービーム２２による加熱温度が上昇して溶融池３６の生成が促進されるので、溶融池３６の深さ、ひいては、溶接金属１４の高さが増加される。また、高エネルギービーム２２の焦点２２Ａが筒体１２の内面１２Ａよりも金属粉体３２側の遠い位置（深い位置）に設定されると、高エネルギービーム２２によって金属粉体３２のより深い位置まで加熱されるので、溶融池３６の深さ、ひいては、溶接金属１４の高さが増加される。
【００４９】
このように、上述の金属部材１０の製造方法では、金属部材１０の仕様（要求される溶接金属１４の高さや形状等）に応じて、高エネルギービーム２２の相対移動速度、高エネルギービーム２２のエネルギー、及び、高エネルギービーム２２の焦点距離等が設定される。
【００５０】
また、図４には、以上の要領で製造された金属部材１０における溶接金属１４及びその周辺部が斜視図により示されている。この図４に示されるように、溶接金属１４の表面には、複数の粒状突起４２が形成される。この複数の粒状突起４２は、上述の溶融池３６の固化時に溶融池３６に付着した金属粉体３２（図２，図３参照）が、完全に溶融しないまま固化したことにより形成されたものである。つまり、この粒状突起４２は、金属粉体３２の不完全溶融物であるので、粉体形状を残しているものである。なお、使用される金属粉体３２の粒径を変えることにより、粒状突起４２の大きさ（つまり、溶接金属１４の表面粗さ）を変更することが可能である。
【００５１】
次に、本発明の一実施形態の作用及び効果について説明する。
【００５２】
以上詳述したように、本実施形態によれば、高エネルギービーム２２が照射されることにより、筒体１２の一部及び金属粉体３２の一部が溶融されて高エネルギービーム２２の光軸方向を深さ方向とする溶融池３６が生成される。そして、この溶融池３６が固化されることにより筒体１２に凸状の溶接金属１４が形成されて金属部材１０が得られる。従って、凸状の溶接金属１４を筒体１２に形成するために金属粉体３２の溶融物を積層する必要が無いので、従来の方法（例えば三次元造形や粉体肉盛り溶接など）に比して製造工程を少なくすることができる。これにより、金属部材１０の製造に要する時間を短くすることができるので、金属部材１０の製造コストを抑えることができる。
【００５３】
しかも、金属製の筒体１２に接触された金属粉体３２のうちの一部のみを溶融させるので、溶融池３６が固化される際には、残存した金属粉体３２が溶融池３６に対して型の役割（溶融池３６の形状保持及び放熱）を果たすようになる。従って、溶融池３６の形状（高エネルギービーム２２の光軸方向を深さ方向とする形状）を維持することができるので、溶融池３６の形状を維持したまま溶融池３６を固化させることができる。これにより、凸状の溶接金属１４の高さを確保することができる。
【００５４】
また、筒体１２の内側に金属粉体３２を充填することにより、筒体１２の内面１２Ａに金属粉体３２を接触させた状態で、筒体１２の外側から筒体１２及び金属粉体３２に向けて高エネルギービーム２２を照射するので、筒体１２の内側に突出する溶接金属１４を形成することができる。
【００５５】
また、筒体１２及び金属粉体３２に対して高エネルギービーム２２を相対移動させて、この高エネルギービーム２２の相対移動方向に沿って筒体１２の一部及び金属粉体３２の一部を溶融させるので、高エネルギービーム２２の相対移動方向に連続して溶融池３６を生成することができる。これにより、この溶融池３６を固化させることで突条の溶接金属１４を筒体１２に形成することができる。
【００５６】
また、高エネルギービーム２２の焦点２２Ａを筒体１２の内面１２Ａよりも金属粉体３２側（内面１２Ａよりも筒体１２の内側）の位置に設定するので、筒体１２の内面１２Ａよりも深い位置まで金属粉体３２を溶融させて溶融池３６を生成することができる。これにより、凸状の溶接金属１４の高さをより高くすることができる。
【００５７】
また、筒体１２の一部及び金属粉体３２の一部に形成された溶融池３６にキーホール４０を形成しながら、高エネルギービーム２２を相対移動させる。従って、キーホール４０を通じて高エネルギービーム２２を金属粉体３２の深い位置まで届かせることができるので、このことによっても、突条の溶接金属１４の高さをより高くすることができる。
【００５８】
また、筒体１２の内側に金属粉体３２を充填するので、金属粉体３２の流動を抑制することができる。これにより、金属粉体３２の溶融物である溶融池３６の形状が崩れることを抑制することができるので、溶融池３６の形状をより安定して維持したまま溶融池３６を固化させることができる。
【００５９】
なお、従来の粉体肉盛り溶接に対する本実施形態の有利な点は、次の通りである。つまり、従来の粉体肉盛り溶接では、以下の課題がある。（１）母材の表面に形成された凸状の溶接金属の高さを確保するためには、金属粉体の溶融物を積層する必要がある。従って、凸状の溶接金属の高さを確保する場合には、製造工程が増加し、金属部材の製造に要する時間が長くなる。（２）母材の表面に照射される高エネルギービームの照射領域に金属粉体を吹き付けることで金属粉体の溶融物を母材の表面に付着させると共に、この溶融物が固化させることで溶接金属を形成するので、溶接金属を母材の表面にしか形成することができない。
【００６０】
これに対し、本実施形態に係る金属部材１０の製造方法によれば、次の有利な点がある。つまり、（１）高エネルギービーム２２の光軸方向を深さ方向とする溶融池３６を生成するので、凸状の溶接金属１４を筒体１２に形成するために金属粉体３２の溶融物を積層する必要が無い。このため、粉体肉盛り溶接に比して製造工程を少なくすることができるので、金属部材１０の製造に要する時間を短くすることができる。（２）筒体１２の内側に金属粉体３２を充填することにより、筒体１２の内面１２Ａに金属粉体３２を接触させた状態で、筒体１２の外側から筒体１２及び金属粉体３２に向けて高エネルギービーム２２を照射するので、筒体１２の内側に突出する溶接金属１４を形成することができる。
【００６１】
このように、本実施形態に係る金属部材１０の製造方法は、従来の粉体肉盛り溶接に比して有利な点を有しており、利用価値の高い技術である。
【００６２】
次に、本発明の一実施形態の変形例について説明する。
【００６３】
［第一変形例］
上記実施形態では、図１に示されるように、筒体１２の内側に金属粉体３２が充填されていた。しかしながら、図５に示されるように、充填されるよりも少ない量の金属粉体３２が筒体１２の内側に収容されていても良い。つまり、図５に示される変形例において、筒体１２は、その中心軸が水平方向に延びるように配置されている。また、筒体１２の側面断面視において筒体１２の中心軸よりも低く且つ溶接金属１４よりも高い位置に金属粉体３２の表面が位置するように金属粉体３２の量は設定されている。
【００６４】
また、このように充填されるよりも少ない量の金属粉体３２が筒体１２の内側に収容された場合に、筒体１２の鉛直方向下側から高エネルギービーム２２が照射されると共に、駆動部２８により筒体１２が軸周りに回転されても良い。
【００６５】
このようにすると、使用する金属粉体３２の量を少なくすることができる。また、筒体１２が軸周りに回転しても、金属粉体３２は自重により筒体１２における下部に位置するので、筒体１２の鉛直方向下側から照射された高エネルギービーム２２により筒体１２の一部及び金属粉体３２の一部を溶融させることができ、これにより突条の溶接金属１４を形成することができる。
【００６６】
［第二変形例］
また、上記実施形態では、図１に示されるように、筒体１２の中心軸が水平方向に延びるように筒体１２が配置された状態で、この筒体１２の周壁部に溶接金属１４が形成されていた。しかしながら、図６に示されるように、筒体１２の中心軸が鉛直方向に延びるように筒体１２が配置された状態で、この筒体１２の周壁部に溶接金属１４が形成されても良い。また、溶接金属１４は、筒体１２の軸方向に離間した複数個所に形成されても良い。
【００６７】
このように、筒体１２の軸方向に離間した複数個所に溶接金属１４を形成する際に、筒体１２の中心軸が鉛直方向に延びるように筒体１２を配置した状態とすると、溶接金属１４を形成したい領域に金属粉体３２をその自重により留めておくことができるので好適である。
【００６８】
つまり、筒体１２の軸方向に離間した複数個所に溶接金属１４を形成する際に、筒体１２の中心軸が水平方向に延びるように筒体１２を配置した状態（図１参照）とすると、一の溶接金属１４を形成した場合に、この一の溶接金属１４の側に金属粉体３２が偏ってしまい、他の溶接金属１４を形成する場所において金属粉体３２に空洞ができてしまう虞がある。
【００６９】
しかしながら、筒体１２の軸方向に離間した複数個所に溶接金属１４を形成する際に、筒体１２の中心軸が鉛直方向に延びるように筒体１２を配置した状態とすると、溶接金属１４を形成したい領域に金属粉体３２をその自重により留めておくことができる。これにより、溶接金属１４を形成したい領域において金属粉体３２に空洞ができてしまうことを抑制することができるので、溶接金属１４を安定して形成することができる。
【００７０】
［第三変形例］
また、上記実施形態では、図１に示されるように、金属部材１０の母材である筒体１２は、円筒状に形成されていた。しかしながら、図７に示されるように、筒体１２は、円錐台状に形成されていても良い。図７（Ａ）〜図７（Ｄ）には、円錐台状の筒体１２に複数の溶接金属１４を形成して金属部材１０を製造する流れが示されている。この図７（Ａ）〜図７（Ｄ）に示される製造方法の要領は、上述の図１（Ａ）〜図１（Ｄ）に示される製造方法の要領と同様である。
【００７１】
この図７に示される変形例において、筒体１２は、その中心軸が鉛直方向に延びるように配置されている。また、筒体１２の上端は、開口されているが、筒体１２の下端は、蓋５４により閉塞されている。そして、この筒体１２の内側に金属粉体３２が充填されると共に、この筒体１２の外側から筒体１２及び金属粉体３２に向けて高エネルギービーム２２が照射されることにより、溶接金属１４が形成されている。また、この変形例では、鉛直方向に対して傾斜する筒体１２の周壁部に垂直に高エネルギービーム２２が照射されており、これにより、筒体１２の周壁部に溶接金属１４が垂直に形成されている。
【００７２】
この図７に示される変形例においても、筒体１２の内側には金属粉体３２が充填されており、残存した金属粉体３２が型の役割（溶融池の形状保持及び放熱）を果たすので、溶融池が固化する際には、溶融池の形状が崩れることが抑制される。これにより、鉛直方向に対して傾斜する筒体１２の周壁部に溶接金属１４を垂直に形成することができる。
【００７３】
なお、図７（Ｃ）に示されるように、筒体１２は、放熱板５６の上に載置された状態で製造装置２０にセットされても良い。このようにすると、高エネルギービーム２２の照射により生成された溶融池の熱を、残存する金属粉体３２及び放熱板５６を介して外部に放出することができるので、溶融池を円滑に固化させることができる。
【００７４】
［第四変形例］
また、上記実施形態では、図１に示されるように、筒体１２の内側に金属粉体３２が充填されることにより、筒体１２の内面１２Ａに金属粉体３２が接触されていた。しかしながら、例えば、図８（Ａ）に示されるように、例えば接着剤等のペースト剤５８に金属粉体３２が含有されると共に、この金属粉体３２を含有するペースト剤５８が筒体１２の内面１２Ａに貼り付けられることにより、筒体１２の内面１２Ａに金属粉体３２が接触されても良い。
【００７５】
そして、図８（Ｂ），（Ｃ）に示されるように、上記と同様の要領で、筒体１２及び金属粉体３２に向けて高エネルギービーム２２が照射されることにより筒体１２の一部及び金属粉体３２の一部が溶融されて溶融池が生成されると共に、この溶融池が固化されることにより筒体１２に凸状の溶接金属１４が形成されても良い。
【００７６】
このように、金属粉体３２を含有するペースト剤５８が用いられると、使用する金属粉体３２の量を少なくすることができる。
【００７７】
なお、筒体１２の内面１２Ａに金属粉体３２を接触させることができれば、どのような方法が用いられても良い。例えば、金属粉体３２が筒体１２の内面１２Ａに山形に盛られることで、筒体１２の内面１２Ａに金属粉体３２が接触されても良い。また、例えば、テープやフィルムなどの保持材が用いられることで、筒体１２の内面１２Ａに金属粉体３２が接触されても良い。
【００７８】
［第五変形例］
また、上記実施形態において、金属部材１０は、筒体１２及び溶接金属１４によって構成されていた。しかしながら、図９に示されるように、金属部材１０は、母材としての筒体１２（外管）と、保持部材としての内管６２と、溶接金属１４とによって構成されていても良い。内管６２は、筒体１２の内側に挿入されている。この筒体１２及び内管６２は、二重構造体としての二重管６４を構成しており、筒体１２及び内管６２の間には、空間が設けられている。
【００７９】
図９（Ａ）〜図９（Ｄ）には、二重管６４に複数の溶接金属１４を形成して金属部材１０を製造する流れが示されている。この図９（Ａ）〜図９（Ｄ）に示される製造方法の要領は、上述の図１（Ａ）〜図１（Ｄ）に示される製造方法の要領と同様である。
【００８０】
また、この図９に示される変形例では、筒体１２の内側（筒体１２及び内管６２の間）に金属粉体３２が充填された状態で、二重管６４の外側から筒体１２と内管６２と金属粉体３２に向けて高エネルギービーム２２が照射される。このとき、二重管６４の外側から筒体１２と内管６２と金属粉体３２に高エネルギービーム２２が照射されるように（内管６２まで高エネルギービーム２２が届くように）、高エネルギービーム２２のエネルギー、及び、高エネルギービーム２２の焦点距離等が設定される。そして、このようにして筒体１２と内管６２と金属粉体３２に高エネルギービーム２２が照射されることにより、筒体１２と内管６２とを連結する溶接金属１４が形成されている。
【００８１】
このように、上述の金属部材１０の製造方法は、筒体１２及び内管６２を有する二重管６４と、筒体１２の内側に突出して筒体１２及び内管６２を連結する溶接金属１４とを有する金属部材１０の製造に適用されても良い。
【００８２】
なお、本変形例では、筒体１２と内管６２を有する二重管６４を備えた金属部材１０の製造方法について説明したが、例えば、筒状以外の形状（例えば、板状など）を有する母材及び保持部材によって構成された二重構造体に対して上述の金属部材１０の製造方法が適用されても良い。
【００８３】
［第六変形例］
また、上記実施形態において、溶接金属１４は、筒体１２の内側に突出して形成されていた。しかしながら、図１０に示されるように、溶接金属１４は、筒体１２の外側に突出して形成されても良い。
【００８４】
つまり、この変形例では、図１０（Ａ）に示されるように、先ず、筒体１２の外側に同心円状に保持部材としての外管７２が配置される。外管７２は、高エネルギービーム２２を透過する材料の一例として、ガラス製とされている。また、筒体１２及び外管７２は、二重構造体としての二重管７４を形成している。
【００８５】
そして、図１０（Ｂ）に示されるように、筒体１２と外管７２との間に金属粉体３２が充填される。また、二重管７４の外側から外管７２と筒体１２と金属粉体３２に向けて高エネルギービーム２２が照射されることにより筒体１２の一部及び金属粉体３２の一部が溶融されて、筒体１２の外側に突出する溶接金属１４が形成される。そして、図１０（Ｂ），図１０（Ｃ）に示されるように、溶接金属１４が形成された後に、外管７２及び残存する金属粉体３２が取り除かれる。
【００８６】
このように、上述の金属部材１０の製造方法を応用することにより、筒体１２の外側に突出する溶接金属１４が形成されても良い。
【００８７】
なお、本変形例では、保持部材の一例として、筒体１２の外側にガラス製の外管７２が用いられていたが、金属製の外管が用いられても良い。このように保持部材として金属製の外管が用いられる場合、この外管は、高エネルギービーム２２が外管を貫通して金属粉体３２及び筒体１２に照射されるように薄肉であることが好ましい。この外管は、溶接金属１４が形成された後に旋盤加工やブラスト処理などの機械加工により除去される。
【００８８】
［その他の変形例］
また、上記実施形態では、金属製の筒体１２と同一の金属である金属粉体３２が使用されていたが、金属製の筒体１２と異なる金属である金属粉体３２が使用されても良い。なお、金属製の筒体１２と異なる金属である金属粉体３２が使用された場合、溶接金属１４は、異種金属の合金により形成される。この異種金属として、例えば、耐食性の良い金属と伝熱性の良い金属などの組み合わせが用いられると、溶接金属１４における耐食性及び伝熱性を確保することができるので好適である。
【００８９】
また、上記実施形態において、出射部２４は、レーザ発振器により構成され、高エネルギービーム２２は、一例として、レーザビームとされていた。しかしながら、出射部２４は、例えば、電子ビームやプラズマビームなどレーザ以外の高エネルギービームを出射する構成とされていても良い。そして、このレーザ以外の高エネルギービームを用いて溶接金属１４が形成されても良い。
【００９０】
また、上記実施形態では、高エネルギービーム２２の焦点２２Ａが筒体１２の内面１２Ａよりも金属粉体３２側（内面１２Ａよりも筒体１２の内側）の位置に設定されていた。しかしながら、例えば、筒体１２の一部及び金属粉体３２の一部を溶融させることができるのであれば、高エネルギービーム２２の焦点２２Ａは、筒体１２の外面（他方側の面）から金属粉体３２の内部までのいずれかの位置に設定されても良い。つまり、高エネルギービーム２２の焦点２２Ａは、筒体１２の外面に設定されても良いし、筒体１２の外面よりも内側から内面までのいずれかの位置に設定されても良いし、上述の通り、筒体１２の内面よりも金属粉体３２側の位置（金属粉体３２の内部）に設定されても良い。また、このように高エネルギービーム２２の焦点２２Ａが筒体１２の外面から金属粉体３２の内部までのいずれかの位置に設定された場合に、筒体１２の一部及び金属粉体３２の一部に溶融池３６が形成されると共に、この溶融池３６にキーホール４０が形成されても良い。
【００９１】
また、上記実施形態では、溶接金属１４が筒体１２の周壁部に垂直に形成されていた。しかしながら、筒体１２の周壁部に対して斜めに高エネルギービーム２２が照射されることにより、溶接金属１４が筒体１２の周壁部に対して斜めに形成されていても良い。
【００９２】
また、上記実施形態では、溶接金属１４が筒体１２の周方向に沿って突条に形成されていた。しかしながら、例えば、筒体１２における周方向以外の方向（例えば、軸方向など）に高エネルギービーム２２が相対移動されることにより、溶接金属１４が筒体１２における周方向以外の方向に沿って突条に形成されていても良い。また、溶接金属１４は、突条以外の形状、例えば、突起状に形成されても良い。
【００９３】
また、上記実施形態において、筒体１２は、円筒状に形成されていたが、円筒状以外の形状（例えば、断面四角形状や断面楕円形状など）で形成されていても良い。また、上記実施形態では、母材として筒体１２が用いられていたが、筒状以外の形状の部材が母材として用いられても良い。また、溶接金属１４は、直線状に延びる以外に曲線状や屈曲線状に延びるように形成されても良く、また、らせん状など他の形状に形成されても良い。
【００９４】
また、上記実施形態において、溶接金属１４は、高さが略一定に形成されていたが、高エネルギービーム２２の相対移動速度、高エネルギービーム２２のエネルギー、及び、高エネルギービーム２２の焦点距離の少なくともいずれかが変更されることにより、溶接金属１４の形状（例えば高さ及び幅の少なくとも一方）が変更されても良い。
【００９５】
また、上記実施形態では、駆動部２８によって筒体１２が軸周りに回転されることにより、高エネルギービーム２２が筒体１２及び金属粉体３２に対して相対移動されていたが、駆動部２８によって照射部２６が移動されることにより、高エネルギービーム２２が筒体１２及び金属粉体３２に対して相対移動されても良い。
【００９６】
なお、上記複数の変形例のうち組み合わせ可能な変形例は、適宜、組み合わされて実施されても良い。
【００９７】
以上、本発明の一実施形態について説明したが、本発明は、上記に限定されるものでなく、上記以外にも、その主旨を逸脱しない範囲内において種々変形して実施可能であることは勿論である。
【符号の説明】
【００９８】
１０…金属部材、１２…筒体（母材の一例）、１２Ａ…内面（母材の一方側の面の一例）、１４…溶接金属、２０…製造装置、２２…高エネルギービーム、２２Ａ…焦点、２４…出射部、２６…照射部、２８…駆動部、３０…制御部、３２…金属粉体、３４…蓋、３６…溶融池（溶融物の一例）、３８…蒸気、４０…キーホール、４２…粒状突起、５４…蓋、５６…放熱板、５８…ペースト剤、６２…内管（保持部材の一例）、６４…二重管（二重構造体の一例）、７２…外管（保持部材の一例）、７４…二重管（二重構造体の一例）
【図１】
0006054274.tif 000002
【図２】
0006054274.tif 000003
【図３】
0006054274.tif 000004
【図４】
0006054274.tif 000005
【図５】
0006054274.tif 000006
【図６】
0006054274.tif 000007
【図７】
0006054274.tif 000008
【図８】
0006054274.tif 000009
【図９】
0006054274.tif 000010
【図１０】
0006054274.tif 000011